(57)【特許請求の範囲】
【請求項１】
パルプ原料として古紙パルプが配合された封筒用紙であって、
前記パルプ原料の配合質量割合が、広葉樹バージンパルプ：針葉樹バージンパルプ：古紙パルプ＝２０〜４０：０〜２０：４０〜８０とされ、かつ広葉樹化学パルプ：針葉樹化学パルプ：機械パルプ＝６５〜９０：１０〜３０：０〜５とされ、
ＪＩＳ  Ｐ  ８２５１に準拠して測定した灰分が２〜１０％とされている、
ことを特徴とする封筒用紙。
【請求項２】
ＪＩＳ  Ｐ  ８２２０に準拠して離解した離解後パルプのＪＩＳ  Ｐ  ８１２１に準拠して測定したフリーネスが３５０〜５００ｃｃとされ、
前記パルプ原料中に紙力増強剤として両性ポリアクリルアミドが０．５〜２．０％、カチオン澱粉が０．１〜０．８％含有されている、
請求項１記載の封筒用紙。
ここで上記紙力増強剤の含有割合は、対パルプ固形分当たりの固形分質量基準である。
【請求項３】
ＪＩＳ  Ｐ  ８１１９に準拠して測定したベック平滑度が一方の表面について１００〜３００秒、他方の表面について５〜２５秒とされ、かつＪＩＳ  Ｐ  ８１１７に準拠して測定したガーレー透気度が１５〜５０秒、ＪＩＳ  Ｐ  ８１４９に準拠して測定した不透明度が７７％以上、Ｊ．ＴＡＰＰＩ紙パルプ試験方法Ｎｏ．２７−２０００のＢ法に準拠して測定した水中伸度（横方向）が２．０％以下とされている、
請求項１又は請求項２記載の封筒用紙。
【請求項４】
古紙パルプが配合されたパルプ原料を抄紙して封筒用紙を製造する方法であって、
前記パルプ原料を、広葉樹バージンパルプ：針葉樹バージンパルプ：古紙パルプ＝２０〜４０：０〜２０：４０〜８０となるように、かつ広葉樹化学パルプ：針葉樹化学パルプ：機械パルプ＝６５〜９０：１０〜３０：０〜５となるように配合し、
前記抄紙は、ｐＨ５．５〜８．０の中性抄紙とし、
ＪＩＳ  Ｐ  ８２５１に準拠して測定した灰分が２〜１０％となるようにする、
ことを特徴とする封筒用紙の製造方法。
【発明の詳細な説明】
【技術分野】
【０００１】
本発明は、パルプ原料に古紙パルプが配合された封筒用紙及び封筒用紙の製造方法に関するものである。
【背景技術】
【０００２】
近年の印刷技術は、インクジェット化、オフセット化、高速大量化、自動化する傾向にあり、この傾向に沿う技術が大きく進化している。この進化に伴い、他の用紙と同様、封筒用紙も印刷適性の改善が求められている。また、封筒用紙は、他の用紙と異なり、封筒用紙から封筒を容易・確実に製造できるよう加工適性も求められ、例えば、腰（剛度）や寸法安定性等が注目される。さらに、封筒用紙は、封筒内に封入された書類等の隠蔽性向上や封筒内に空気が溜まることによる積載性の低下防止等も求められる。加えて、封筒用紙は、他の用紙と同様、資源の有効利用という観点から古紙パルプの高配合化が求められる。しかしながら、古紙パルプを高配合化すると、印刷適性や加工適性等が低下するとの問題が生じる。
【０００３】
一方、現在、古紙パルプを配合した封筒用紙としては、特許文献１が存在する。特許文献１は、「経時による褪色が目立たず、しかも、オフセット印刷適性も良好であり、また、打ち抜き時の紙粉も少なく、折り適性も良好で封筒用紙としての最低限以上の強度を保有させることができる新聞ＤＩＰが５０％以上混抄された再生封筒用紙を提供しようとするものである」としており、「新聞古紙５０％以上混抄し、かつ、経時による褪色が目立ちにくい着色を予め施してなる再生封筒用紙」を開示する。また、同文献は、「クラフト古紙を５０％以下の割合で混抄することで、紙のコシを、例えば、市販の一般白封筒用紙程度に強くし、かつ、封筒としての印刷適性を出すことができ、自動封入適性及び封緘適性も良好に保持することもできる」とする。しかしながら、単にクラフト古紙を５０％以下の割合で混抄するのみでは、印刷適性や加工適性を十分に改善することができず、また、着色を伴うため封筒用紙一般に適用することができないとの問題を有している。さらに、同文献は、封筒の積載性や寸法安定性等について全く考慮していない。
【０００４】
次に、古紙パルプを配合した封筒用紙としては、特許文献２も存在する。特許文献２は、「封筒としての堅牢さを備え、高湿環境下に保管された状態でレーザープリンターに供給された場合でも、転写抜けや紙シワが発生しないレーザープリンター用封筒と、その封筒の作製に用いる用紙を提供する」としており、「横方向のガーレー剛度が１．８０ｍＮ以上であり、横方向の水中伸度が２．３０％以下であることを特徴とするレーザープリンター用封筒用紙」を開示する。しかしながら、同文献は「原料パルプには、広葉樹及び／又は針葉樹を原料とする木材パルプ（機械パルプ、半化学パルプ、化学パルプ）及び古紙パルプ（離解パルプ、脱墨パルプ）などを任意に選択することができる」と一般論を展開し、唯一「本発明で規定する剛度（ガーレー剛度を言う。以下同じ）を満足する用紙を得るためには、原料パルプに使用するパルプ全量の８０質量％以上を広葉樹パルプとすることが好ましい」と限定するのみである。つまり、同文献も、印刷適性や加工適性一般を考慮するものではなく、また、封筒の積載性や寸法安定性等は全く考慮していない。
【先行技術文献】
【特許文献】
【０００５】
【特許文献１】特開平１１−２１７７８９号公報
【特許文献２】特開２００６−０８５０５１号公報
【発明の概要】
【発明が解決しようとする課題】
【０００６】
本発明が解決しようとする主たる課題は、パルプ原料に古紙パルプが配合された封筒用紙でありながら、印刷適性や加工適性一般に優れ、しかも封筒とした場合の隠蔽性や積載性も十分に確保された封筒用紙及びその製造方法を提供することにある。
【課題を解決するための手段】
【０００７】
この課題を解決した本発明は、次の通りである。
〔請求項１〕
パルプ原料として古紙パルプが配合された封筒用紙であって、
前記パルプ原料の配合質量割合が、広葉樹バージンパルプ：針葉樹バージンパルプ：古紙パルプ＝２０〜４０：０〜２０：４０〜８０とされ、かつ広葉樹化学パルプ：針葉樹化学パルプ：機械パルプ＝６５〜９０：１０〜３０：０〜５とされ、
ＪＩＳ  Ｐ  ８２５１に準拠して測定した灰分が２〜１０％とされている、
ことを特徴とする封筒用紙。
【０００８】
（作用効果）
本発明は、パルプ原料の配合質量割合が特定されることで、後述するように種々の優れた作用効果が奏せられる。特に、パルプ原料として配合される広葉樹化学パルプ、針葉樹化学パルプ及び機械パルプについて、その由来まで特定される点に、本発明の大きな特徴が存在する。
具体的には、バージンパルプとともに古紙パルプを上記範囲内で併用することで、古紙パルプ中の灰分による不透明性の向上効果、古紙パルプ自体の寸法安定性能による印刷適性の向上効果が奏せられ、しかも広葉樹化学パルプ、針葉樹化学パルプ及び機械パルプを上記割合で配合とすることで、印刷適性及び加工適性の向上効果が奏せられる。
【０００９】
〔請求項２〕
ＪＩＳ  Ｐ  ８２２０に準拠して離解した離解後パルプのＪＩＳ  Ｐ  ８１２１に準拠して測定したフリーネスが３５０〜５００ｃｃとされ、
前記パルプ原料中に紙力増強剤として両性ポリアクリルアミドが０．５〜２．０％、カチオン澱粉が０．１〜０．８％含有されている、
請求項１記載の封筒用紙。
ここで上記紙力増強剤の含有割合は、対パルプ固形分当たりの固形分質量基準である。
【００１０】
（作用効果）
フリーネスが３５０ｃｃを下回ると通気性が悪くなり、例えば、窓付加工等をする際に樹脂が浸透せず、窓部の不透明性が上がらなくなる可能性や、製袋加工前の封筒用紙を積載した際に当該用紙間に空気が溜まって用紙が不揃いとなり、製袋加工時に製袋機で詰りが発生する可能性等がある。他方、フリーネスが５００ｃｃを上回ると用紙表面の平滑性が下がり、印刷ムラの原因となる可能性がある。
また、両性ポリアクリルアミドが０．５％未満では十分な紙力向上効果が得られず、他方、両性ポリアクリルアミドが２．０％を超えると地合不良による印刷適性の低下や、封筒加工時に折目から破断する等の加工適性低下の問題が生じる可能性がある。さらに、カチオン澱粉が０．１％未満では封筒用紙としての柔軟性が欠けるため、折加工時に加工不良が生じる可能性や、手触り感が低下する可能性がある。他方、カチオン澱粉が０．８％を超えると、印刷時等にネッパリが生じたり、封筒加工時に糊の乾きが低下し生産性が低下したりする可能性がある。
【００１１】
〔請求項３〕
ＪＩＳ  Ｐ  ８１１９に準拠して測定したベック平滑度が一方の表面について１００〜３００秒、他方の表面について５〜２５秒とされ、かつＪＩＳ  Ｐ  ８１１７に準拠して測定したガーレー透気度が１５〜５０秒、ＪＩＳ  Ｐ  ８１４９に準拠して測定した不透明度が７７％以上、Ｊ．ＴＡＰＰＩ紙パルプ試験方法Ｎｏ．２７：２０００のＢ法に準拠して測定した水中伸度（横方向）が２．０％以下とされている、
請求項１又は請求項２記載の封筒用紙。
【００１２】
（作用効果）
一方の表面のベック平滑度を１００秒以上とし、この表面を封筒外表面にして封筒を製造することで、印刷ムラが抑えられ、印刷適性が向上する。他方、一方の表面のベック平滑度を３００秒以下とし、この表面を封筒外表面にして封筒を製造することで、封筒用紙積載時、封筒積載時の滑りが無くなる。また、他方の表面のベック平滑度を２５秒以下とすることで、印刷後の用紙積載時に裏写りする可能性が減る。他方、他方の表面のベック平滑度を５秒以上とし、この表面を封筒内表面にして封筒を製造することで、当該封筒内表面に求められる最低限度の印刷適性が確保される。さらに、ガーレー透気度、不透明度及び水中伸度を上記範囲内に調節することで、封筒の積載性、隠蔽性及び寸法安定性がより向上する。
【００１３】
〔請求項４〕
古紙パルプが配合されたパルプ原料を抄紙して封筒用紙を製造する方法であって、
前記パルプ原料を、広葉樹バージンパルプ：針葉樹バージンパルプ：古紙パルプ＝２０〜４０：０〜２０：４０〜８０となるように、かつ広葉樹化学パルプ：針葉樹化学パルプ：機械パルプ＝６５〜９０：１０〜３０：０〜５となるように配合し、
前記抄紙は、ｐＨ５．５〜８．０の中性抄紙とし、
ＪＩＳ  Ｐ  ８２５１に準拠して測定した灰分が２〜１０％となるようにする、
ことを特徴とする封筒用紙の製造方法。
【００１４】
（作用効果）
請求項１記載の発明と同様の作用効果が奏せられる。また、抄紙をｐＨ５．５〜８．０の中性抄紙とすることで、得られる封筒用紙の経時安定性を向上させることができ、しかも硫酸バンドの添加量を減らすことができるため、硫酸バンドが古紙パルプからの持込炭酸カルシウムと過剰に反応するのを防止することができ、灰分を２％以上とするために新たに内添する填料を減らし、又は省略することができる。
【発明の効果】
【００１５】
本発明によると、パルプ原料に古紙パルプが配合された封筒用紙でありながら、印刷適性や加工適性一般に優れ、しかも封筒とした場合の隠蔽性や積載性も十分に確保された封筒用紙及びその製造方法となる。
【発明を実施するための形態】
【００１６】
次に、本発明の実施の形態を説明する。
〔パルプ原料〕
本形態の封筒用紙を製造するためのパルプ原料には、離解パルプ、脱墨パルプ等の古紙パルプのほか、機械バージンパルプ、化学バージンパルプ（本明細書においては化学パルプに半化学パルプも含むものとする。）等のバージンパルプを配合することができる。また、古紙パルプの原料となる古紙としては、例えば、雑誌古紙、チラシ古紙、色上古紙、新聞古紙、ケント古紙、上白古紙、コート古紙、複写古紙、損紙古紙等の公知の種々の古紙を使用することができる。
【００１７】
ただし、印刷適性、封筒の隠蔽性、封筒の積載性、寸法安定性を満足するために、パルプ原料の配合質量割合を、広葉樹バージンパルプ：針葉樹バージンパルプ：古紙パルプ＝２０〜４０：０〜２０：４０〜８０とし、かつ広葉樹化学パルプ：針葉樹化学パルプ：機械パルプ＝６５〜９０：１０〜３０：０〜５とする。好ましくは、広葉樹バージンパルプ：針葉樹バージンパルプ：古紙パルプ＝２０〜３０：１０〜２０：４０〜６０、かつ広葉樹化学パルプ：針葉樹化学パルプ：機械パルプ＝６５〜８０：２０〜３０：０〜５である。
【００１８】
一般に、広葉樹を原料とするパルプは繊維が短く剛直であるため、表面平滑性が高く、通気性が低い紙を得るのに適している。また、針葉樹を原料とするパルプは繊維が太く長いため、表面平滑性が低く、通気性が高い紙を得るのに適している。さらに、化学パルプは１５０〜１６０℃前後という高温で蒸煮されており、高純度のセルロースを主体とした細く長い繊維であるため、引張強さ等が強く、しなやかな紙を得るのに適している。また、機械パルプは機械的に木材を擦り潰して製造しており、繊維が太く短いため、引張強さ等が弱く、剛直な紙を得るのに適している。このような原料となる樹木やパルプの特性を考慮して広葉樹化学パルプ、針葉樹化学パルプ及び機械パルプの配合割合を上記の通り特定するものであり、具体的には次の通りである。
すなわち、広葉樹化学パルプの配合割合が９０％を超えると、得られる封筒用紙の通気性が下がるため、封筒積載時に封筒間や封筒内に空気が溜まり易く、封筒の積載性が低下するとの問題が生じる可能性がある。また、広葉樹化学パルプの配合割合が９０％を超えると、用紙が密となるため、寸法安定性が低下するとの問題も生じ易くなる。他方、広葉樹化学パルプの配合割合が６５％未満の場合は、得られる封筒用紙表面の平滑性が低下し、しかも薬品の定着性が低下して表面強度が低下するため、印刷適性を満足できなくなる可能性がある。さらに、針葉樹化学パルプが３０％を超えると、平滑性が低下するため、印刷適性を満足できなくなる可能性がある。これに対して、機械パルプは化学パルプよりも繊維が短く、広葉樹を原料とするか、針葉樹を原料とするかまで特定する必要がなく、配合質量割合が５％以下に留められていれば、上記広葉樹化学パルプ及び針葉樹化学パルプの特性を発現することができる。また、機械パルプの配合質量割合が５％以下に留められていれば、得られる封筒用紙の腰を十分なものとすることができる。
【００１９】
もっとも、古紙パルプはバージンパルプと比較して繊維が短くなるが、寸法安定性を向上させ易く、また、不透明性を向上させるにも好適であるとの特性を有する。そこで、本形態においては、広葉樹バージンパルプ、針葉樹バージンパルプ及び古紙パルプの配合質量割合をも上記の通り特定するものである。具体的には、古紙パルプの配合質量割合を４０％以上とすることで、封筒の隠蔽性、寸法安定性を満足することができる。ただし、古紙パルプの配合質量割合が８０％を超えると、薬品の定着性が低下し、表面強度が低下するため、印刷適性を満足できなくなる可能性がある。
【００２０】
ここで、上記広葉樹バージンパルプ、針葉樹バージンパルプ及び古紙パルプの比は単純な配合質量割合を意味するが、広葉樹化学パルプ、針葉樹化学パルプ及び機械パルプの比は封筒用紙をＪＩＳ  Ｐ  ８２２０に準拠して離解した離解後パルプについて、ＪＩＳ  Ｐ  ８１２０に準拠してＣ染色液による呈色反応により測定した各パルプの配合質量比を意味するものである。
【００２１】
以上の各種パルプが配合されたパルプ原料は、ＪＩＳ  Ｐ  ８２２０に準拠して離解した離解後パルプのＪＩＳ  Ｐ  ８１２１に準拠して測定したフリーネス（濾水度・叩解度）が３５０〜５００ｃｃとなるように調節するのが好ましい。より好ましくは４００〜５００ｃｃ、特に好ましくは４００〜４５０ｃｃである。叩解度は、繊維の長さ、フィブリル化の度合い等のパルプ繊維の性質に大きな影響を及ぼすファクターであり、叩解度が３５０ｃｃを下回ると通気性が悪くなり、例えば、窓付加工等をする際に樹脂が浸透せず、窓部の不透明性が上がらなくなる可能性や、製袋加工前の封筒用紙を積載した際に当該用紙間に空気が溜まって用紙が不揃いとなり、製袋加工時に製袋機で詰りが発生する可能性等がある。他方、叩解度が５００ｃｃを上回るとパルプ繊維のフィブリル化が不十分となり、紙力やサイズを付与する薬品の定着が不十分となって印刷時に印刷ムラや紙粉が発生する可能性がある。
【００２２】
このように本形態では、パルプ原料の配合質量割合が、広葉樹バージンパルプ：針葉樹バージンパルプ：古紙パルプ＝２０〜４０：０〜２０：４０〜８０とされ、かつ広葉樹化学パルプ：針葉樹化学パルプ：機械パルプ＝６５〜９０：１０〜３０：０〜５とされ、ＪＩＳ  Ｐ  ８２５１に準拠して測定した灰分が２〜１０％とされていることに加えて、ＪＩＳ  Ｐ  ８２２０に準拠して離解した離解後パルプのＪＩＳ  Ｐ  ８１２１に準拠して測定したフリーネス（濾水度・叩解度）が３５０〜５００ｃｃとなるように調節されているため、印刷ムラや紙粉の発生等が防止され、窓付適性や積載適性、製袋加工適性等に優れた封筒用紙が得られる。
【００２３】
〔灰分〕
上記のように本形態の封筒用紙は、古紙パルプの配合質量割合を４０〜８０％とするものであり、この古紙パルプから炭酸カルシウム等の無機粒子が持ち込まれる。もっとも、無機粒子は古紙パルプ由来であるか、新たに内添するものであるかに関わらず、得られる封筒用紙の隠蔽性（不透明度）や寸法安定性に大きな影響を与える。そこで、本形態においては、ＪＩＳ  Ｐ  ８２５１に準拠した灰分が２〜１０％となるように、好ましくは２〜８％となるように、より好ましくは２〜６％となるように調節する。灰分が２％以上となるように調節することで、封筒の隠蔽性や寸法安定性を向上させることができるほか、折り適性が向上するという点で加工適性を向上させることができる。もっとも、灰分が１０％を超えるように調節すると、得られる封筒用紙を切断した際に紙粉が発生するおそれがあり、この点で加工適性が低下する。なお、古紙パルプ由来の持込無機粒子のみでは灰分が２％未満となる場合は、新たに填量を内添して調節する必要があり、他方、持込無機粒子のみで灰分が２％以上となる場合は、新たな填料の内添を省略することができる。
【００２４】
ただし、古紙由来の無機粒子は新たに内添する無機粒子（填料）と異なり、粒経が大きく、また、粒径のばらつき（不揃い）もあるため、不透明性（隠蔽性）を確保するという点では新たに添加する填料に劣る。そこで、持込無機粒子のみで灰分が２％以上となる場合も、灰分が１０％以下となる範囲で新たに填料を内添する方が好ましい。新たに内添する填料としては、例えば、カオリン、タルク、炭酸カルシウム等の公知の填料を例示することができる。
【００２５】
〔紙力増強剤〕
パルプ原料には、紙力増強剤として両性ポリアクリルアミド及びカチオン澱粉を含有させることができる。両薬品の含有割合は、対パルプ固形分当たりの固形分質量基準で、好ましくは両性ポリアクリルアミドが０．５〜２．０％、カチオン澱粉が０．１〜０．８％、より好ましくは両性ポリアクリルアミドが０．５〜１．５％、カチオン澱粉が０．２〜０．７％、特に好ましくは両性ポリアクリルアミドが０．５〜１．０％、カチオン澱粉が０．２〜０．５％である。紙力増強剤として両性ポリアクリルアミド及びカチオン澱粉を上記の含有割合で組み合わせて使用することで、封筒用紙としての紙質強度、封筒の積載性、寸法安定性等を改善することができる。具体的には、両性ポリアクリルアミドが０．５％未満では十分な紙力向上効果が得られない可能性があり、他方、両性ポリアクリルアミドが２．０％を超えると地合不良による印刷適性の低下や、封筒加工時に折目から破断する等の加工適性の低下の問題が生じる可能性がある。また、カチオン澱粉が０．１％未満では封筒用紙としての柔軟性が欠けるため、折加工時に加工不良が生じる可能性や、手触り感が低下する可能性がある。他方、カチオン澱粉が０．８％を超えると、印刷加工時等にネッパリが生じたり、封筒加工時に糊の乾燥速度が低下して生産性が低下したりする可能性がある。
【００２６】
両性ポリアクリルアミド（樹脂）としては、アクリルアミドの重合体、メタアクリルアミドの重合体、アクリルアミド及びメタアクリルアミドの共重合体等を例示することができる。ただし、アクリルアミド及びメタアクリルアミドの共重合体（両性共重合体ＰＡＭ）を使用するのが好ましい。両性共重合体ＰＡＭは、自己定着機能を有しているため、紙間強度を向上させるべく増添したとしても、カチオン過多になることがなく、抄紙系内の電荷を安定的に維持することができ単にカチオン性アクリルアミドやアニオン性アクリルアミドを添加するのみでは実現できない程度まで表面強度や印刷適性を向上させることができる。
【００２７】
両性ポリアクリルアミドは、内添で０．５〜２．０％含有させるのが好ましく、内添で１．０〜２．０％含有させるのがより好ましい。内添量が０．５％を下回ると、ヤンキードライヤーに対する貼り付き不良が生じ、白紙光沢度が低下する問題、つまり印刷適性が低下する問題が生じる可能性がある。他方、内添量が２．０％を上回ると、紙の剛性が高くなり過ぎ、封筒の製袋加工適性が低下するほか、ヤンキードライヤーへの貼り付き性が高くなり過ぎ、操業性が悪化する可能性がある。
【００２８】
このように本形態では、パルプ原料の配合質量割合が、広葉樹バージンパルプ：針葉樹バージンパルプ：古紙パルプ＝２０〜４０：０〜２０：４０〜８０とされ、かつ広葉樹化学パルプ：針葉樹化学パルプ：機械パルプ＝６５〜９０：１０〜３０：０〜５とされ、ＪＩＳ  Ｐ  ８２５１に準拠して測定した灰分が２〜１０％とされているのに加え、ＪＩＳ  Ｐ  ８２２０に準拠して離解した離解後パルプのＪＩＳ  Ｐ  ８１２１に準拠して測定したフリーネス（濾水度・叩解度）が３５０〜５００ｃｃとなるように調節され、更には、紙力増強剤として両性ポリアクリルアミドが０．５〜２．０％、カチオン澱粉が０．１〜０．８％含有されているため、古紙パルプを配合した封筒用紙でありながら、印刷光沢に優れ、印刷ムラや紙粉の発生が防止され、印刷適性に優れ、適度な剛性を有し、窓付適性、積載適性等の製袋加工適性に優れた封筒用紙が得られる。
【００２９】
〔薬品（その他）〕
本形態の封筒用紙は、古紙パルプを４０％以上配合するため、古紙由来の無機粒子や微細なパルプ繊維が含有される。そこで、この古紙由来の無機粒子や微細なパルプ繊維の変動を抑えるために凝結剤を添加するのが好ましく、特にアルキルアミン系のカチオン性高分子ポリマーを添加するのが好ましい。アルキルアミン系のカチオン性高分子ポリマーは中性領域で安定した凝結作用を発揮し、古紙由来の強アニオン成分を極大に凝集させることなく紙中に留め置く効果を発揮するため、古紙パルプ配合時に問題となる薬品の定着性低下が防止され、表面強度の低下が改善される。
【００３０】
本形態の封筒用紙は、サイズ剤として中性ロジンサイズ剤を、対パルプ固形分当たりの固形分質量基準で０．２５〜１．０％添加するのが好ましく、０．５〜１．０％添加するのがより好ましく、０．５〜０．７５％添加するのが特に好ましい。中性ロジンサイズ剤の添加量が０．２５％未満となると、所定のサイズ性を得られない可能性があり、他方、中性ロジンサイズ剤の添加量が１．０％を超えると、抄紙系内での発泡による泡地合が発生する可能性がある。
【００３１】
〔製造方法〕
本形態の封筒用紙を製造するにあたっては、古紙パルプが配合されたパルプ原料に紙力増強剤、凝結剤、歩留り向上剤、サイズ剤等の内添薬品や填料を添加混合して紙料を調製し、この紙料を公知の抄紙機に、例えば、長網抄紙機、円網抄紙機、オントップフォーマー、ギャップフォーマー等に供給して抄紙する。この抄紙は、ｐＨ５．５〜８．０、好ましくはｐＨ６．５〜７．５の中性抄紙とすると好適である。抄紙をｐＨ５．５〜８．０の中性抄紙とすることで、得られる封筒用紙が黄変化したり、脆くなったりするのを防止することができる。つまり、中性抄紙によると、得られる封筒用紙が、経時安定性に優れ、長期間保管できるものとなる。また、硫酸バンドの添加量を減らすことができるため、硫酸バンドが古紙パルプからの持込炭酸カルシウムと過剰に反応するのを防止することができ、灰分を２％以上とするために新たに内添する填料を減らし、又は省略することができる。特に、表裏差が少ないツインワイヤー式のギャップフォーマーを用い、ヤンキードライヤーにて乾燥処理を施した場合は、得られる封筒用紙の透気度や、寸法安定性、印刷適性、加工適性等をより向上させることができる。
【００３２】
この点、古紙パルプが４０％以上配合されたパルプ原料を、ｐＨ４．０〜５．０の酸性抄紙した場合は、古紙パルプ由来の炭酸カルシウム（アルカリ性）がヤンキードライヤー表面の酸性皮膜と反応するため、ヤンキードライヤーへの貼り付き不良、抄紙系内のｐＨ上昇が生じ、サイズ性の低下、白紙光沢度の低下等の問題が生じる可能性がある。そこで、従来は、多量の硫酸バンドを添加する手法をとっていた。硫酸バンドには、サイズ剤定着効果、ｐＨ調整効果等があり、硫酸バンドを多量に添加することで、酸性サイズ剤を定着し、湿紙が酸性の状態に戻るため、抄紙系内のｐＨが維持され、ヤンキードライヤーへの貼り付き不良が防止された。しかしながら、酸性抄紙には経年劣化の問題や、スケールの問題がある。そこで、本形態では、中性抄紙を推奨する。
【００３３】
ここで、ｐＨ５．５〜８．０の中性抄紙における硫酸バンドの添加量は、対パルプ固形分当たりの硫酸バンド有姿での質量基準で、１．０〜７．０％、好ましく２．０〜６．０％、より好ましくは３．０〜５．０％である。硫酸バンドの添加量が１．０％未満であると、サイズ剤の定着不良によるサイズ性低下の問題が生じる可能性があり、他方、添加量が７．０％を超えると、抄紙系内の汚れが生じ、ピッチトラブルが発生する可能性がある。なお、従来の硫酸バンド添加量は８．０〜１５．０％である。
【００３４】
〔用紙の物性〕
以上のパルプ原料の配合や薬品の添加、抄紙条件等は、ＪＩＳ  Ｐ  ８１１９に準拠して測定したベック平滑度が一方の表面について１００〜３００秒、他方の表面について５〜２５秒となり、好ましくは一方の表面について１５０〜３００秒、他方の表面について１０〜２５秒となり、より好ましくは一方の表面について１５０〜２５０秒、他方の表面について１０〜２０秒となるように調節すると好適である。
【００３５】
一方の表面のベック平滑度を１００秒以上とし、この表面を封筒外表面にして封筒を製造することで、印刷ムラが抑えられ、印刷適性が向上する。他方、一方の表面のベック平滑度を３００秒以下とし、この表面を封筒外表面にして封筒を製造することで、封筒用紙積載時、封筒積載時の滑りが無くなる。また、他方の表面のベック平滑度を２５秒以下とすることで、印刷後の用紙積載時に裏写りする可能性が減る。他方、他方の表面のベック平滑度を５秒以上とし、この表面を封筒内表面にして封筒を製造することで、当該封筒内表面に求められる最低限度の印刷適性が確保される。
【００３６】
本形態において、ベック平滑度は、例えば、パルプ原料の配合質量割合や、サイズ剤等の薬品添加量、坪量等を変化させることによって調節することができる。
【００３７】
加えて、ＪＩＳ  Ｐ  ８１１７に準拠して測定したガーレー透気度が１５〜５０秒（好ましくは２０〜４５秒、より好ましくは２５〜４０秒）、ＪＩＳ  Ｐ  ８１４９に準拠して測定した不透明度が７７％以上（好ましくは７９％以上、より好ましくは８１％以上）、Ｊ．ＴＡＰＰＩ紙パルプ試験方法Ｎｏ．２７：２０００のＢ法に準拠して測定した水中伸度（横方向）が２．０％以下（好ましくは１．８％以下、より好ましくは１．５％以下）となるように調節すると好適である。
【００３８】
ガーレー透気度の調節によって封筒の窓付適性、製袋加工適性を、不透明度の調節によって封筒の隠蔽性を、水中伸度（横方向）の調節によって寸法安定性を制御する。ここで、水中伸度の「横方向」とは抄紙方向に対して垂直方向であることを意味する。特に横方向を特定するのは、通常紙の水中伸度は横方向の方が、伸びが大きく、印刷時の網点再現性等への影響が大きいためである。
【００３９】
ガーレー透気度は、例えば、パルプ原料の配合質量割合や、坪量、フリーネス等を変化させることによって、不透明度は、例えば、パルプ原料の配合質量割合や古紙パルプの配合割合、坪量等を変化させることによって、水中伸度は、例えば、パルプ原料の配合質量割合やフリーネスを変化させることによって調節することができる。
【００４０】
本形態の封筒用紙のＪＩＳ  Ｐ  ８１２４に準拠して測定した坪量は、好ましくは６０〜１００ｇ／ｍ2、より好ましくは６０〜８０ｇ／ｍ2、特に好ましくは７０〜８０ｇ／ｍ2である。坪量が６０ｇ／ｍ2未満では上記のようにパルプ原料の配合割合や灰分等を特定したとしても、不透明性や剛度が不十分となる可能性がある。他方、坪量が１００ｇ／ｍ2を超えると、加工適性、特に折り適性が不十分となる可能性がある。
【００４１】
本形態の封筒用紙のＪＩＳ  Ｐ  ８１１８に準拠して測定した厚み（紙厚）は、好ましくは１２５μｍ以下、より好ましくは８０〜１００μｍ、特に好ましくは８０〜９０μｍである。厚みが８０μｍ未満では封筒製袋加工時に必要な剛度を確保出来なくなる可能性がある。他方、厚みが１２５μｍを超えると剛度が高くなることによる封筒製袋時の折り適性が不十分になる可能性がある。
【００４２】
以上のように本形態では、パルプ原料の配合質量割合が特定範囲とされ、かつ広葉樹化学パルプ：針葉樹化学パルプ：機械パルプの比が特定範囲とされ、灰分、離解後パルプのフリーネスが特定範囲となるように調節されており、更には、ベック平滑度、ガーレー透気度、不透明度、水中伸度（横方向）、坪量、厚みがそれぞれ特定値となるように調整されているため、古紙パルプを配合した封筒用紙でありながら、印刷光沢、印刷ムラ、裏移りや紙粉等に関する印刷適性に優れ、適度な剛性を有し、窓付適性、積載適性等の製袋加工適性、隠蔽性、寸法安定性等に優れた封筒用紙が得られる。
【実施例】
【００４３】
次に、本発明の実施例を説明する。
パルプ原料に適宜薬品を添加し、抄紙して試験片（サンプル）を得、この試験片について各種試験を行った。パルプ原料の原料構成や薬品の種類・添加量、抄紙の方法等は、表１に示す条件に従った。また、結果は、表２に示した。
針葉樹バージンパルプ：針葉樹晒クラフトパルプ（ＮＢＫＰ、フリーネス７００ｍｌ）を使用した。
広葉樹バージンパルプ：広葉樹晒クラフトパルプ（ＬＢＫＰ、フリーネス４７０ｍｌ）を使用した。
硫酸バンド：大明化学工業社製の硫酸バンドを対パルプ固形分当たりの有姿での質量基準で６．０％添加した。
サイズ剤：弱酸性ロジンサイズ剤（商品名：ＡＤ１６０６；星光ＰＭＣ）を対パルプ固形分当たりの固形分質量基準で０．７５％添加した。
両性ＰＡＭ（両性ポリアクリルアミド）：「ＤＳ４３６０；星光ＰＭＣ社製」を使用した。添加量は対パルプ固形分当たりの固形分質量基準である。
カチオン澱粉：「マーメイドＣ−５０；敷島スターチ社製」を使用した。添加量は対パルプ固形分当たりの固形分質量基準である。
凝結剤：「ＮＡＬＣＯ７５２７；ナルコ社製」を使用した。添加量は対パルプ固形分当たりの固形分質量基準である。
【００４４】
繊維組成：広葉樹化学パルプ、針葉樹化学パルプ、機械パルプの比（配合割合）は、試験片をＪＩＳ  Ｐ  ８２２０：１９９８に準拠して離解した離解後パルプについて、ＪＩＳ  Ｐ  ８１２０：１９９８に準拠して測定した。
フリーネス：試験片をＪＩＳ  Ｐ  ８２２０：１９９８に準拠して離解した離解後パルプについて、ＪＩＳ  Ｐ  ８１２１：１９９５に準拠して測定した。
坪量：ＪＩＳ  Ｐ  ８１２４：１９９８に準拠して測定した。
厚み：ＪＩＳ  Ｐ  ８１１８：１９９８に準拠して測定した。
灰分：ＪＩＳ  Ｐ  ８２５１：２００３に準拠して測定した。
平滑度（ベック平滑度）：ＪＩＳ  Ｐ  ８１１９：１９９８に準拠して測定した。
透気度（ガーレー透気度）：ＪＩＳ  Ｐ  ８１１７：１９９８に準拠して測定した。
不透明度：ＪＩＳ  Ｐ  ８１４９：２０００に準拠して測定した。
抽出ｐＨ：ＪＩＳ  Ｐ  ８１３３に準拠して測定した。
水中伸度（横方向）：Ｊ．ＴＡＰＰＩ紙パルプ試験方法Ｎｏ．２７：２０００のＢ法に準拠して測定した。
【００４５】
印刷適性：オフセット印刷機（型番：リソピアＬ−ＢＴ３−１１００、三菱重工業（株）製）を使用し、カラーインク（品番：ＡＤＶＡＮ、大日本インキ化学工業（株）製）にてカラー４色印刷を５０００部行った。この印刷面を目視及びルーペ（１０倍）にて観察し、印刷ムラの程度を以下の評価基準に基づいて評価し、その平均値を求めた。
（評価基準）
５：印刷ムラ、インキ取られ、裏写りが無く、印刷適性に非常に優れる。
４：印刷ムラ、インキ取られ、裏写りが若干発生するが、印刷適性には比較的優れる。
３：印刷ムラ、インキ取られ、裏写りが多少発生するが、印刷適性は問題なし。
２：印刷ムラ、インキ取られ、裏写りが多く発生し、印刷適性に問題がある。
１：印刷ムラ、インキ取られ、裏写りが非常に多く発生し、印刷適性に重大な問題がある。
【００４６】
加工適性（窓付け）：試験片に樹脂による窓付加工を施した際の加工適性について下記基準に基づき評価を行った。
（評価基準）
５：窓付加工後に窓部の不透明部分、波うちが全く見られず非常に良好な状態。
４：窓付加工後に窓部の不透明部分、波うちが若干見られるが良好な状態。
３：窓付加工後に窓部の不透明部分、波うちがある程度見られるが問題無い状態。
２：窓付加工後に窓部の不透明部分、波うちが多く見られ問題のある状態。
１：窓付加工後に窓部の不透明部分、波うちが非常に多く見られ、問題のある状態。
【００４７】
加工適性（製袋）：印刷又は窓付加工後の試験片を、製袋加工機械（型番：ＦＦ２２１／２、富士製袋機工業（株）製）を用いて３００袋／分の速度で加工した際の加工作業性を調査し、以下の評価基準に基づいて評価した。
（評価基準）
５：紙と紙の間に空気が入ることによる紙の不揃いがなく、折り、糊付加工適性にも非常に優れる。
４：紙と紙の間に空気が入ることによる紙の不揃いは僅かであり、折り、糊付加工適性に優れる。
３：紙と紙の間に空気が入ることによる紙の不揃いがある程度あり、折り、糊付加工時も不具合が一部あるが問題は無い。
２：紙と紙の間に空気が入ることによる紙の不揃いが多くあり、折り、糊付加工時に不具合も多く、問題がある。
１：紙と紙の間に空気が入ることによる紙の不揃いが多量に生じ、折り、糊付加工時の不具合も多く、重大な問題がある。
【００４８】
寸法安定性：Ｊ．ＴＡＰＰＩ紙パルプ試験方法Ｎｏ．２７−７８のＢ法に準拠して測定した紙の横方向の水中伸度の値から以下の評価基準に基づいて評価した。
５：紙の横方向の水中伸度が１．８％以下。
４：紙の横方向の水中伸度が１．８％を超え１．９％以下。
３：紙の横方向の水中伸度が１．９％を超え２．０％以下。
２：紙の横方向の水中伸度が２．０％を超え２．５％以下。
１：紙の横方向の水中伸度は２．５％を超える。
【００４９】
隠蔽性：プリンタ（ＳＨＡＲＰ  ＡＲ−４５１Ｎ  ＳＰＤＬ２：シャープ株式会社製）により大きさ３ポイント、黒色インキで任意に印字した試料に試験片を１枚かざし、以下に示す文字の判読状況により評価を行った。
（評価基準）
５：印字した字を認識出来る状態ではまったく無く、非常に良好な隠蔽性である。
４：印字した字は若干認識出来る状態ではあるが良好な隠蔽性である。
３：印字した字はある程度認識出来る状態ではあるが、隠蔽性上問題が無い。
２：印字した字が認識出来る状態であり、隠蔽性上問題がある。
１：印字した字が完全に認識出来ることであり、隠蔽性上非常に問題がある。
【００５０】
積載性：封筒加工後に５００枚の封筒を積載した際の積載状況を調査し、以下の評価基準に基づいて評価した。
５：封筒内に空気の封入、封筒間での滑りも全くなく非常に良好な積載状態。
４：封筒内に空気の封入、封筒間での滑りも比較的なく良好な積載状態。
３：封筒内に空気の封入、封筒間での滑りがある程度あるが積載状態は問題ない。
２：封筒内に空気の封入、封筒間での滑りがあり、積載状態に問題がある。
１：封筒内に空気の封入、封筒間での滑りが多くあり、積載状態に非常に問題がある。
【００５１】
【表１】
0005566853.tif 000002
【００５２】
【表２】
0005566853.tif 000003
【産業上の利用可能性】
【００５３】
本発明は、パルプ原料に古紙パルプが配合された封筒用紙及び封筒用紙の製造方法として適用可能である。